불활성 대기 ( N 2 ) 하 자석 교반 막대기 가 장착 된 열 건조 둥근 바닥 플라스크 에서 , NaIO 4 ( 3 . 21 g , 15 . 00 mmol ) 의 물 ( 26 . 0 mL ) 중 용액 을 , 실리카 겔 ( 15 . 0 g ) 의 아세톤 ( 60 . 0 mL ) 중 강렬히 교반 된 현 탁 물 에 서서히 첨가 했 다 . 이어서 , 혼합물 을 감압 하 에서 농축 하 고 , 덩어리 고체 를 CH 2 Cl 2 중 에서 슬러리 화 하 고 , 용매 를 감압 하 에서 증발 시켰 다 . CH 2 Cl 2 ( 40 . 0 mL ) 를 첨가 하 고 , 반응 혼합물 을 실온 에서 ( E ) - 2 - 스티 릴 - 옥 사졸 - 4 - 카르복실 산 에틸 에스테르 ( 1 . 22 g , 5 . 00 mmol ) 및 RuCl 3 히 드레 이트 ( 82 mg , 0 . 15 mmol ) 로 처리 했 다 . 반응 혼합물 을 실온 에서 30 분 동안 암실 에서 교반 하 고 , 여과 하 고 감압 하 에서 농축 했 다 . 잔류물 을 FC 로 ( 1 : 9 에서 1 : 2 EA - Hept ) 정제 해 , 표제 화합물 을 황색 고체 로서 수득 했 다 . TLC : rf ( 3 : 2 EA - Hept ) = 0 . 21 . LC - MS - 조건 02 : tR = 0 . 51 min ; [ M + H 2 O + H ] + = 188 . 50 .